ЛИСТОВАЯ СТАЛЬ ДЛЯ ПРИМЕНЕНИЯ В КАЧЕСТВЕ УПАКОВОЧНОЙ СТАЛИ И СПОСОБ ПОЛУЧЕНИЯ УПАКОВОЧНОЙ СТАЛИ

1. Листовая сталь для применения в качестве упаковочной стали, изготовленная из нелегированной или низколегированной и холоднокатаной стали с содержанием углерода менее 0,1%, отличающаяся тем, что листовая сталь содержит менее 0,4 масс. % марганца, менее 0,04 масс. % кремния, менее 0,1 масс. % алюминия и менее 0,1 масс. % хрома и имеет многофазную структуру, которая содержит феррит и по меньшей мере один из структурных компонентов - мартенсит, бейнит и/или остаточный аустенит.
2. Листовая сталь по п. 1, отличающаяся тем, что многофазная структура более чем на 80% и предпочтительно по меньшей мере на 95% состоит из структурных компонентов феррита, мартенсита, бейнита и/или остаточного аустенита.
3. Листовая сталь по п. 1, отличающаяся тем, что листовая сталь изготовлена из низколегированной стали, которая содержит бор и/или ниобий и/или титан.
4. Листовая сталь по п. 1, отличающаяся тем, что листовая сталь является холоднокатаной тонкой или особо тонкой листовой сталью.
5. Листовая сталь по п. 1, отличающаяся тем, что на листовую сталь после рекристаллизационного отжига и охлаждения нанесено поверхностное покрытие из олова, хрома, алюминия, цинка или цинка/никеля.
6. Листовая сталь по п. 1, отличающаяся тем, что листовая сталь после рекристаллизационного отжига и охлаждения обладает пределом прочности на разрыв, равным по меньшей мере 500 МПа, предпочтительно более 650 МПа, и разрывным удлинением, превышающим 5%, предпочтительно превышающим 10%.
7. Листовая сталь по п. 1, отличающаяся тем, что скорость охлаждения, с которой охлаждают листовую сталь после рекристаллизационного отжига, превышает 100 К/с и предпочтительно превышает 500 К/с.
8. Листовая сталь по п. 1, отличающаяся тем, что листовая сталь изготовлена из низколегированной стали со следующими верхними границами массовых долей легирующих компонентов, %:
N
не более 0,02
Μn
не более 0,4
Si
не более 0,04
Al
не более 0,1
Cr
не более 0,1